(57)【特許請求の範囲】
【請求項１】
Ａ樹脂層とＢ樹脂層とを交互に積層した３層又は５層の積層プラスチック成形体であって、Ａ樹脂層がポリエチレンテレフタレート樹脂層からなると共に、該Ａ樹脂層同士の間に介在するＢ樹脂層が、環状オレフィン成分を具備するポリオレフィン樹脂層からなり、更に、
前記Ａ樹脂層をなすポリエチレンテレフタレート樹脂層の合計重量が９５〜５５重量％であると共に、前記Ｂ樹脂層をなす環状オレフィン成分を具備するポリオレフィン樹脂層の合計重量が５〜４５重量％であることを特徴とする積層プラスチック成形体。
【請求項２】
前記積層プラスチック成形体が、中空２軸延伸ブロー成形体からなるプラスチック容器であることを特徴とする請求項１記載の積層プラスチック成形体。
【請求項３】
前記積層プラスチック成形体が、中空ブロー成形体からなるプラスチック容器であることを特徴とする請求項１または２に記載の積層プラスチック成形体。
【請求項４】
前記積層プラスチック成形体が、チューブ容器胴部をなす筒状体であることを特徴とする請求項１〜３のうちいずれか１項に記載の積層プラスチック成形体。
【発明の詳細な説明】
【０００１】
【技術分野】
本発明は、ボトル状のプラスチック容器やチューブ容器胴部をなす筒状体等の積層プラスチック成形体に関する。
【０００２】
【背景技術】
軽量で、破損の危険が少なく、しかも安価である等の理由により、例えば食品、飲料品、化粧品、薬剤等を収納する容器として各種のプラスチック容器が出回っており、例えばポリプロピレン等のポリオレフィン系樹脂によるプラスチック容器は水分に対してのバリヤー性を具備する汎用容器として使用されており、又ポリエチレンテレフタレート樹脂によるプラスチック容器は、優れた透明性と酸素バリヤー性とを有しており、ガラス壜に比較して遜色のない美麗な外観を呈する各種の飲料用容器として使用されている。
更に、水分に対してのバリヤー性を具備する透明容器として、環状オレフィン成分を具備するポリオレフィン樹脂による延伸ブロー成形容器が提案されている（特開平７−８０９１９号公報）。
【０００３】
【発明の開示】
しかるに、上記のポリプロピレン等のポリオレフィン系樹脂によるプラスチック容器は、透明性が十分でなく、又ポリエチレンテレフタレート樹脂によるプラスチック容器は、水分に対するバリヤー性が十分ではない。
【０００４】
更に上記の環状オレフィン成分を具備するポリオレフィン樹脂による延伸ブロー成形容器は、応力特性に乏しく、植物系や鉱物系の油類やグリース類に対する耐性がなく、特に容器自体に残留応力がある場合には、指先の脂等の付着がクレイズやクラックに繋がることがある。又、成形原料である環状オレフィン成分を具備するポリオレフィン樹脂の価格がポリエチレンテレフタレート樹脂の約１０倍にもなっているために、価格の点で汎用性のプラスチック成形体にすることができない。
【０００５】
このために、上記のポリプロピレン等のポリオレフィン系樹脂やポリエチレンテレフタレート樹脂或いは環状オレフィン成分を具備するポリオレフィン樹脂によっては、例えば吸湿によってその作用が低下するような成分を含有する薬剤や化粧剤等を収納するための容器であって、かつ植物系や鉱物系の油類やグリース類に対する耐性にも優れた特性を具備する透明な容器にすることができない。
【０００６】
従って本発明の目的は、特に吸湿によってその作用が低下するような成分を含有する薬剤や化粧剤等を収納するための容器にするのに好適であって、つまり水分に対しての極めて高度のバリヤー性を有する積層プラスチック成形体であって、しかも透明性及び酸素バリヤー性に優れると共に、植物系や鉱物系の油類やグリース類に対する耐性にも優れた特性を有する汎用性の積層プラスチック成形体を提供することにある。
【０００７】
上記の課題は、以下に記載する構成からなる本発明の積層プラスチック成形体によって解決することができる。
【０００８】
すなわち本発明は、Ａ樹脂層とＢ樹脂層とを交互に積層した３層又は５層の多層積層プラスチック成形体であって、Ａ樹脂層がポリエチレンテレフタレート樹脂層からなり、該Ａ樹脂層同士の間に介在するＢ樹脂層が、環状オレフィン成分を具備するポリオレフィン樹脂層からなるものである。
【０００９】
また、上記構成による本発明のＡ樹脂層とＢ樹脂層とを交互に積層した３層又は５層の積層プラスチック成形体にあっては、Ａ樹脂層をなすポリエチレンテレフタレート樹脂層の合計重量が９５〜５５重量％であり、Ｂ樹脂層をなす環状オレフィン成分を具備するポリオレフィン樹脂層の合計重量が５〜４５重量％であることが好ましい。
【００１０】
本発明の積層プラスチック成形体においては、Ａ樹脂層をなすポリエチレンテレフタレート樹脂層の合計重量を９５〜５５重量％、Ｂ樹脂層をなす環状オレフィン成分を具備するポリオレフィン樹脂層の合計重量を５〜４５重量％にすることにより、成形原料の樹脂の価格が高騰することがなく、しかもポリエチレンテレフタレート樹脂によるプラスチックに比較してその透明性や酸素バリヤー性の低下の度合いが小さく、かつ水分に対して極めて高度のバリヤー性を具備するバランスのとれた積層プラスチック成形体にすることができる。
【００１１】
上記の構成による本発明の積層プラスチック成形体は、中空２軸延伸ブロー成形体からなるプラスチック容器、又は中空ブロー成形体からなるプラスチック容器であることが好ましい。
【００１２】
又、上記の構成による本発明の積層プラスチック成形体は、チューブ容器胴部をなす筒状体であることが好ましい。
【００１３】
本発明の積層プラスチック成形体の表，裏の外側層をなすＡ樹脂層を形成するために使用するポリエチレンテレフタレート樹脂としては、ポリマーを構成するジカルボン酸成分の８０モル％以上、好ましくはジカルボン酸成分の９０モル％以上がテレフタル酸であり、ジアルコール成分の８０モル％以上、好ましくはジアルコール成分の９０モル％以上がエチレングリコール単位からなるポリエステル樹脂が好適である。
【００１４】
Ａ樹脂層同士の間に介在するＢ樹脂層の形成に使用する環状オレフィン成分を具備するポリオレフィン樹脂は、例えば環状オレフィンとα−オレフィンとの付加重合体、或いは環状オレフィンの開環重合体の水添物（例えば、日本ゼオン（株）製：ゼオネックス（登録商標）、ＪＳＲ製：アートン（登録商標））等であり、環状オレフィンとα−オレフィンとの付加重合体としては、環状オレフィン成分を５〜６０モル％程度の割合いで含有する重合体が好適である。
【００１５】
環状オレフィンとしては、例えば、ノルボルネン（ビシクロ（２．２．１）ヘプト−２−エン）、エチリデンノルボルネン（エチリデンビシクロ（２．２．１）ヘプト−２−エン）、６−メチルビシクロ（２．２．１）ヘプト−２−エン、５，６−ジメチルビシクロ（２．２．１）ヘプト−２−エン、１−メチルビシクロ（２．２．１）ヘプト−２−エン、６−エチルビシクロ（２．２．１）ヘプト−２−エン、６−ブチルビシクロ（２．２．１）ヘプト−２−エン、６−イソブチルビシクロ（２．２．１）ヘプト−２−エン、７−メチルビシクロ（２．２．１）ヘプト−２−エン、テトラシクロ（４．４．０．１２，５．１７，１０）−３−ドデセン、８−エチルテトラシクロ（４．４．０．１２，５．１７，１０）−３−ドデセン、８−プロピルテトラシクロ（４．４．０．１２，５．１７，１０）−３−ドデセン、８−ヘキシルテトラシクロ（４．４．０．１２，５．１７，１０）−３−ドデセン、８−ステアリルテトラシクロ（４．４．０．１２，５．１７，１０）−３−ドデセン、８，９−ジメチルテトラシクロ（４．４．０．１２，５．１７，１０）−３−ドデセン、８−メチル−９−エチルテトラシクロ（４．４．０．１２，５．１７，１０）−３−ドデセン、８−クロロテトラシクロ（４．４．０．１２，５．１７，１０）−３−ドデセン、８−ブロモテトラシクロ（４．４．０．１２，５．１７，１０）−３−ドデセン、８−フロオロテトラシクロ（４．４．０．１２，５．１７，１０）−３−ドデセン、８，９−ジクロロテトラシクロ（４．４．０．１２，５．１７，１０）−３−ドデセン、８−シクロヘキシルテトラシクロ（４．４．０．１２，５．１７，１０）−３−ドデセン、８−イソブチルテトラシクロ（４．４．０．１２，５．１７，１０）−３−ドデセン、８−ブチルテトラシクロ（４．４．０．１２，５．１７，１０）−３−ドデセン、８−エチリデンテトラシクロ（４．４．０．１２，５．１７，１０）−３−ドデセン、８−エチリデン−９−メチルテトラシクロ（４．４．０．１２，５．１７，１０）−３−ドデセン、８−エチリデン−９−エチルテトラシクロ（４．４．０．１２，５．１７，１０）−３−ドデセン、８−エチリデン−９−イソプロピルテトラシクロ（４．４．０．１２，５．１７，１０）−３−ドデセン、８−エチリデン−９−ブチルテトラシクロ（４．４．０．１２，５．１７，１０）−３−ドデセン、８−ｎ−プロピリデンテトラシクロ（４．４．０．１２，５．１７，１０）−３−ドデセン、８−ｎ−プロピリデン−９−メチルテトラシクロ（４．４．０．１２，５．１７，１０）−３−ドデセン、８−ｎ−プロピリデン−９−エチルテトラシクロ（４．４．０．１２，５．１７，１０）−３−ドデセン、８−ｎ−プロピリデン−９−イソプロピルテトラシクロ（４．４．０．１２，５．１７，１０）−３−ドデセン、８−ｎ−プロピリデン−９−ブチルテトラシクロ（４．４．０．１２，５．１７，１０）−３−ドデセン、８−イソプロピリデンテトラシクロ（４．４．０．１２，５．１７，１０）−３−ドデセン、８−イソプロピリデン−９−メチルテトラシクロ（４．４．０．１２，５．１７，１０）−３−ドデセン、８−イソプロピリデン−９−エチルテトラシクロ（４．４．０．１２，５．１７，１０）−３−ドデセン、８−イソプロピリデン−９−イソプロピルテトラシクロ（４．４．０．１２，５．１７，１０）−３−ドデセン、８−イソプロピリデン−９−ブチルテトラシクロ（４．４．０．１２，５．１７，１０）−３−ドデセン、５，１０−ジメチルテトラシクロ（４．４．０．１２，５．１７，１０）−３−ドデセン、２，１０−ジメチルテトラシクロ（４．４．０．１２，５．１７，１０）−３−ドデセン、１１，１２−ジメチルテトラシクロ（４．４．０．１２，５．１７，１０）−３−ドデセン、２，７，９−トリメチルテトラシクロ（４．４．０．１２，５．１７，１０）−３−ドデセン、９−エチル−２，７−ジメチルテトラシクロ（４．４．０．１２，５．１７，１０）−３−ドデセン、９−イソブチル−２，７−ジメチルテトラシクロ（４．４．０．１２，５．１７，１０）−３−ドデセン、９，１１，１２−トリメチルテトラシクロ（４．４．０．１２，５．１７，１０）−３−ドデセン、９−エチル−１１，１２−ジメチルテトラシクロ（４．４．０．１２，５．１７，１０）−３−ドデセン、９−イソブチル−１１，１２−ジメチルテトラシクロ（４．４．０．１２，５．１７，１０）−３−ドデセン、５，８，９，１０−テトラメチルテトラシクロ（４．４．０．１２，５．１７，１０）−３−ドデセン、ヘキサシクロ（６．６．１．１３，６．１１０，１３．０２，７．０９，１４）−４−ヘプタデセン、１２−メチルヘキサシクロ（６．６．１．１３，６．１１０，１３．０２，７．０９，１４）−４−ヘプタデセン、１２−エチルヘキサシクロ（６．６．１．１３，６．１１０，１３．０２，７．０９，１４）−４−ヘプタデセン、１２−イソブチルヘキサシクロ（６．６．１．１３，６．１１０，１３．０２，７．０９，１４）−４−ヘプタデセン、１，６，１０−トリメチル−１２−イソブチルヘキサシクロ（６．６．１．１３，６．１１０，１３．０２，７．０９，１４）−４−ヘプタデセン、オクタシクロ（８．８．０．１２，９．１４，７．１１１，１８．１１３，１６．０３，８．０１２，１７）−５−ドコセン、１５−メチルオクタシクロ（８．８．０．１２，９．１４，７，１１１，１８．１１３，１６．０３，８．０１２，１７）−５−ドコセン、１５−エチルオクタシクロ（８．８．０．１２，９．１４，７．１１１，１８．１１３，１６．０３，８．０１２，１７）−５−ドコセン、ペンタシクロ（６．６．１．１３，６．０２，７．０９，１４）−４−ヘキサデセン、１，３−ジメチルペンタシクロ（６．６．１．１３，６．０２，７．０９，１４）−４−ヘキサデセン、１，６−ジメチルペンタシクロ（６．６．１．１３，６．０２，７．０９，１４）−４−ヘキサデセン、１５，１６−ジメチルペンタシクロ（６．６．１．１３，６．０２，７．０９，１４）−４−ヘキサデセン、ペンタシクロ（６．５．１．１３，６．０２，７．０９，１３）−４−ペンタデセン、１，３−ジメチルペンタシクロ（６．５．１．１３，６．０２，７．０９，１３）−４−ペンタデセン、１，６−ジメチルペンタシクロ（６．５．１．１３，６．０２，７．０９，１３）−４−ペンタデセン、１４，１５−ジメチルペンタシクロ（６．５．１．１３，６．０２，７．０９，１３）−４−ペンタデセン、ヘプタシクロ（８．７．０．１２，９．１４，７．１１，１７．０３，８．０１２，１６）−５−エイコセン、ヘプタシクロ（８．８．０．１２，９．１４，７．１１，１８．０３，８．０１２，１７）−５−ヘンエイコセン、トリシクロ（４．３．０．１２，５）−３−デセン、２−メチルトリシクロ（４．３．０．１２，５）−３−デセン、５−メチルトリシクロ（４．３．０．１２，５）−３−デセン、トリシクロ（４．４．０．１２，５）−３−ウンデセン、１０−メチルトリシクロ（４．４．０．１２，５）−３−ウンデセン、ペンタシクロ（６．５．１．１３，６．０２，７．０９，１３）−４，１０−ペンタデカジエン、ペンタシクロ（４．７．０．１２，５．０８，１３．１９，１２）−３−ペンタデセン、メチル置換ペンタシクロ（４．７．０．１２，５．０８，１３．１９，１２）−３−ペンタデセン、ヘプタシクロ（７．８．０．１３，５．０２，７．１１０，１７．０１１，１６．１１２，１５）−４−エイコセン、ノナシクロ（９．１０．１．１４，７．０３，８．０２，１０．０１２，２１．１１３，２０．０１４，１９．１１５，１８）−５−ペンタコセン、トリメチル置換ノナシクロ（９．１０．１．１４，７．０３，８．０２，１０．０１２，２１．１１３，２０．０１４，１９．１１５，１８）−５−ペンタコセン、５−フェニル−ビシクロ（２．２．１）ヘプト−２−エン、５−メチル−５−フェニル−ビシクロ（２．２．１）ヘプト−２−エン、５−ベンジル−ビシクロ（２．２．１）ヘプト−２−エン、５−トリル−ビシクロ（２．２．１）ヘプト−２−エン、５−（エチルフェニル）−ビシクロ（２．２．１）ヘプト−２−エン、５−（イソプロピルフェニル）−ビシクロ（２．２．１）ヘプト−２−エン、１，４−メタノ−１，１ａ，４，４ａ−テトラヒドロフルオレン、１，４−メタノ−１，４，４ａ，５，１０，１０ａ−ヘキサヒドロアントラセン、シクロペンタジエン−アセナフチレン付加物、５−（α−ナフチル）−ビシクロ（２．２．１）ヘプト−２−エン、５−（アセトラセニル）−ビシクロ−（２．２．１）ヘプト−２−エン等が好ましい。
【００１６】
α−オレフィンとしては、エチレンを初めとして、プロピレン、１−ブテン、４−メチル−１−ペンテン、１−ヘキセン、１−オクテン、１−デセン、１−ドデセン、１−テトラデセン、１−ヘキサデセン、１−オクタデセン、１−エイコセン等の炭素数３〜２０のα−オレフィンが好ましい。
【００１７】
環状オレフィン成分を具備するポリオレフィンとの付加重合体は、上記のような環状オレフィン成分とエチレン系成分とを必須の成分とする共重合体であるが、これらの成分以外に、これらと共重合可能な不飽和単量体成分をさらに共重合したものでもよい。このときの共重合可能な他の不飽和単量体としては、ジシクロペンタジエン等の環状ジエン化合物等が挙げられる。
【００１８】
上記の構成による本発明の積層プラスチック成形体は、従来のポリエチレンテレフタレート樹脂層と他の熱可塑性樹脂層との積層プラスチック成形体の成形と同様の成形手段、すなわち射出成形或いは共押し出し成形等によって成形することができる。又、これらの成形手段によって成形した１次成形体を利用した２次成形体であってもよい。
【００１９】
例えば中空容器からなる積層プラスチック成形体にする場合には、ダイレクトブロー成形、或いは射出成形や共押し出し成形等によって予め成形したパリソンを、ブロー成形又は２軸延伸ブロー成形等の２次成形に付すことによって成形し得る。より好ましい機械的物性が得られることから２軸延伸ブロー成形による積層プラスチック成形体からなる中空容器にすることが好ましい。
【００２０】
又、チューブ容器胴部をなす筒状体にする場合には、共押し出し成形によって得られた所定の積層プラスチックシートを、更に筒状に丸めるチューブ容器胴部の成形に付すことによって成形し得る。
【００２１】
【発明を実施するための最良の形態】
以下、本発明の積層プラスチック成形体の具体的な構成を、製造実施例に基づいて説明し、併せて該積層プラスチック成形体の水分に対するバリヤー性等について説明する。
【００２２】
実施例１
Ａ樹脂層を形成する樹脂としてポリエチレンテレフタレート樹脂（日本ユニペット（株）：ＲＴ−５４３ＳＲ）を使用し、又Ｂ樹脂層を形成する樹脂として、テトラシクロ（４．４．０．１２，５．１７，１０）−３−ドデセン又はその誘導体による環状オレフィン成分とα−オレフィンとの共重合体からなるポリオレフィン系樹脂（三井化学（株）：ＡＰＥＬ）を使用して、Ａ樹脂層（第１層）−Ｂ樹脂層（第２層）−Ａ樹脂層（第３層）−Ｂ樹脂層（第４層）−Ａ樹脂層（第５層）の５層構成からなる長さ１０ｃｍ（口頚部を含む）、重量３２ｇ（Ａ樹脂２８．８ｇ、Ｂ樹脂３．２ｇ）の有底パリソンを、射出成形によって成形した。
【００２３】
なお、Ａ樹脂の射出成形温度を２８５℃、Ｂ樹脂の射出成形温度を２２０〜２４０℃にし、第１層、第３層及び第５層をそれぞれ等厚にし、第２層及び第４層をそれぞれ等厚にした。
【００２４】
次いで、上記の有底パリソンをブロー成形用金型内で２軸延伸ブロー成形に付すことにより、図１に示す概略形状の容量５００ｍｌ、高さ２０ｃｍ、ラベル貼着用の中央胴部の長さ方向中心部における直径６．７ｃｍの多層積層プラスチック成形体からなる容器を得た。
【００２５】
比較例１
ポリエチレンテレフタレート樹脂（日本ユニペット（株）：ＲＴ−５４３ＳＲ）による重量３２ｇの有底パリソンを射出成形によって成形した後、該パリソンを実施例１と同様にして２軸延伸ブロー成形に付し、比較のための容量５００ｍｌのプラスチック容器を得た。
【００２６】
＜実験１＞
上記の実施例１及び比較例１で得られた各プラスチック容器の水分透過量（ｇ）を、４０℃、７５％ＲＨの雰囲気中にて、各容器内に水分測定用炭酸カルシウムを充填することによって計量した。結果を以下の表１に示す。
【００２７】
【表１】
0004369064.tif 000002
【００２８】
実施例２
Ａ樹脂層を形成する樹脂としてポリエチレンテレフタレート樹脂（日本ユニペット（株）：ＲＴ−５４３ＳＲ）を使用し、又Ｂ樹脂層を形成する樹脂として、テトラシクロ（４．４．０．１２，５．１７，１０）−３−ドデセン又はその誘導体による環状オレフィン成分とα−オレフィンとの共重合体からなるポリオレフィン系樹脂（三井化学（株）：ＡＰＥＬ）を使用して、Ａ樹脂層（第１層）−Ｂ樹脂層（第２層）−Ａ樹脂層（第３層）−Ｂ樹脂層（第４層）−Ａ樹脂層（第５層）の５層構成からなる長さ６０ｍｍ（口頚部を含む）、重量１３．１ｇ（Ａ樹脂１１．５３ｇ、Ｂ樹脂１．５７ｇ）の有底パリソンを、射出成形によって成形した。
【００２９】
なお、Ａ樹脂の射出成形温度を２９０℃、Ｂ樹脂の射出成形温度を２２０〜２４０℃にし、第１層、第３層及び第５層をそれぞれ等厚にし、又第２層及び第４層をそれぞれ等厚にした。
【００３０】
次いで、上記の有底パリソンをブロー成形用金型内で２軸延伸ブロー成形に付すことにより、容量５０ｍｌの規格５号瓶に該当する多層積層プラスチック成形体からなる容器を得た。
【００３１】
実施例３
Ａ樹脂層を形成する樹脂としてポリエチレンテレフタレート樹脂（日本ユニペット（株）：ＲＴ−５４３ＳＲ）を使用し、又Ｂ樹脂層を形成する樹脂として、テトラシクロ（４．４．０．１２，５，１７，１０）−３−ドデセン又はその誘導体による環状オレフィン成分とα−オレフィンとの共重合体からなるポリオレフィン系樹脂（三井化学（株）：ＡＰＥＬ）を使用して、Ａ樹脂層（第１層）−Ｂ樹脂層（第２層）−Ａ樹脂層（第３層）の３層構成からなる長さ６０ｍｍ（口頚部を含む）、重量１２．９ｇ（Ａ樹脂１０．４５ｇ、Ｂ樹脂２．４５ｇ）の有底パリソンを、射出成形によって成形した。
【００３２】
なお、Ａ樹脂の射出成形温度を２９０℃、Ｂ樹脂の射出成形温度を２２０〜２４０℃にし、第１層及び第３層をそれぞれ等厚にした。
【００３３】
次いで、上記の有底パリソンをブロー成形用金型内で２軸延伸ブロー成形に付すことにより、容量５０ｍｌの規格５号瓶に該当する多層積層プラスチック成形体からなる容器を得た。
【００３４】
比較例２
ポリエチレンテレフタレート樹脂（日本ユニペット（株）：ＲＴ−５４３ＳＲ）による重量１３．８ｇの有底パリソンを射出成形によって成形した後、該パリソンを実施例２と同様にして２軸延伸ブロー成形に付すことにより、容量５０ｍｌの規格５号瓶に該当するプラスチック容器を得た。
【００３５】
＜実験２＞
上記の実施例２〜実施例３、及び比較例２で得られた各プラスチック容器の水分透過量（ｇ）を、４０℃、７５％ＲＨの雰囲気中にて、各容器内に水分測定用炭酸カルシウムを充填することによって計量した。結果を以下の表２に示す。
【００３６】
【表２】
0004369064.tif 000003
【００３７】
比較例３
テトラシクロ（４．４．０．１２，５．１７，１０）−３−ドデセン又はその誘導体による環状オレフィン成分とα−オレフィンとの共重合体からなるポリオレフィン系樹脂（三井化学（株）：ＡＰＥＬ）による重量８．９ｇの有底パリソンを射出成形によって成形した後、該パリソンを実施例２と同様にして２軸延伸ブロー成形に付すことにより、容量５０ｍｌの規格５号瓶に該当する比較のためのプラスチック容器を得た。
【００３８】
＜実験３＞
上記の実施例２〜実施例３、及び比較例２〜比較例３で得られた各プラスチック容器の酸素透過量（ｃｃ／ｄａｙ・Ｂｏｔｔｌｅ）を、該プラスチック容器外部の雰囲気を２３℃、５５％ＲＨ、プラスチック容器内部の雰囲気を２３℃、１００％ＲＨにそれぞれ設定して、測定した。得られた結果を、この酸素透過量から導出した酸素透過係数（ｃｃ・ｍｍ／ｍ２・ｄａｙ・ａｔｍ）と共に以下の表３に示す。なお、プラスチック容器の肉厚（ｍｍ）は、該プラスチック容器の口頚部の下から接地部迄の胴部の平均値である。
【００３９】
【表３】
0004369064.tif 000004
【００４０】
比較例４
ポリプロピレン樹脂（グランドポリマー社：ＩＢＹ００９（透明グレード））により、比較例３と同様にして、容量５０ｍｌの規格５号瓶に該当する比較のためのプラスチック容器を得た。
【００４１】
＜実験４＞
上記の実施例２〜実施例３、及び比較例２〜比較例４で得られた各プラスチック容器の胴部の透明度（ヘイズ度）を、日本電色工業（株）製のＳＱ−３００ＨＮＤＨセンサーを利用して測定した。測定結果を、各プラスチック容器の測定部の肉厚と共に以下の表４に示す。なお、各プラスチック容器の測定部の肉厚（ｍｍ）は、ヘイズ度の測定部（光束部：φ１２ｍｍ）付近の４箇所の平均値である。
【００４２】
【表４】
0004369064.tif 000005
【００４３】
【産業上の利用可能性】
本発明によると、Ａ樹脂層によってもたらされる優れた透明性及び酸素バリヤー性と、Ｂ樹脂層によってもたらされる高度な耐透湿性を備えた積層プラスチック成形体を提供できる。
【００４４】
また、応力特性に乏しい、環状オレフィン成分を具備するポリオレフィン樹脂層（Ｂ樹脂層）は、Ａ樹脂層の間に介在されており、積層プラスチック成形体の表，裏の外側層になることがないので、これに基づく不都合を回避できる。すなわち、植物系や鉱物系の油類やグリース類に対する耐性の問題、特にプラスチック成形体自体に残留応力がある場合に、指先の脂等の付着がクレイズやクラックに繋がる等の問題を回避できる。
【００４５】
更に本発明の積層プラスチック成形体は、２種類の樹脂層の積層構造により、原料価格の高い環状オレフィン成分を具備するポリオレフィン樹脂の使用量を抑えているので、経済的に有利であり、汎用性のある分野においても使用できる。
【００４６】
以上のような理由により、本発明の積層プラスチック成形体は、特に吸湿によってその作用が低下するような成分を含有する薬剤や化粧剤等を収納するための容器にすることにより、極めて優れた保存特性を具備する透明容器にすることができる。
【００４７】
【図面の簡単な説明】
【図１】図１は、実施例１で成形した多層積層プラスチック成形体からなる容器の概略形状を示す正面図である。
【図１】
0004369064.tif 000006